(57)【特許請求の範囲】
【請求項１】
（ａ）ドデシルベンゼンスルホン酸を１０〜６０重量％と、（ｂ）イソプロピルブロマイドおよび／またはノルマルプロピルブロマイドを４０〜９０重量％とを含有することを特徴とするシリコン化合物の溶解剤組成物。
【請求項２】
（ｃ）１種または２種以上の有機溶剤からなる引火点２０℃以上の希釈剤を含有することを特徴とする請求項１に記載のシリコン化合物の溶解剤組成物。
【請求項３】
（ａ）ドデシルベンゼンスルホン酸を１０〜６０重量％、（ｂ）イソプロピルブロマイドおよび／またはノルマルプロピルブロマイドを４０〜９０重量％、（ｃ）１種または２種以上の有機溶剤からなる引火点２０℃以上の希釈剤を０〜４０重量％含有することを特徴とするシリコン化合物の溶解剤組成物。
【発明の詳細な説明】
【０００１】
【発明の属する技術分野】
本発明は、化学工業、機械工業、電気工業、建築、エネルギー工業などの種々の産業分野において保護膜、絶縁膜などの用途に使用されているシリコン化合物を溶解し除去するための溶解剤組成物に関する。
【０００２】
【従来の技術】
シリコン化合物は、化学産業、機械産業、電気産業、建築産業、エネルギー産業などの幅広い分野で利用されている。これは、シリコン化合物が耐熱性、耐酸化安定性、耐候性、低温柔軟性、無毒性、電気特性などの点で、他の樹脂と比較して優れた点を有しているからである。
【０００３】
このような有用性のあるシリコン化合物が各工業分野で様々な利用に供するためには、シリコン化合物を取り扱うための手段が必要である。例えば、電子部品等の保護用膜や絶縁用膜としてシリコン化合物が使用される場合には、劣化試験、製品修理、部品交換の際や、回路の信頼性試験の際などにおいてこれらの膜を溶解除去する必要がある。また、硬化したシリコン化合物の処理では、従来、焼却または埋立等により廃棄されていたが、これも、回収あるいは再資源化のためには溶解する必要がある。
【０００４】
そこで登場したのが、これらシリコン化合物の溶解剤である（特開平４−３１８０７５号公報）。この溶解剤は、ドデシルベンゼンスルホン酸（ＣｎＨ２ｎ＋１−Ｃ６Ｈ４−ＳＯ３Ｈ：ｎ＝10〜14）を主成分としたものである。ドデシルベンゼンスルホン酸は、アルキルベンゼンスルホン酸に属する物質の１つで、毒性も少なく環境にやさしいことから、現在、家庭用洗剤の主成分として主に使用されていた。ただし、ドデシルベンゼンスルホン酸自体、他のアルキルベンゼンスルホン酸と並んで、家庭用洗剤としての用途以外に、他の用途は考えられておらず、また、家庭用洗剤で使用される場合には、人体等に影響を及ぼさないように中和剤が混入されて中性化されてその溶解力が弱められていたことから、その溶解力についてはほとんど注目さなかった。このような中、ドデシルベンゼンスルホン酸に、シリコン化合物を溶解除去する能力があることが知見された。ドデシルベンゼンスルホン酸は、シリコン化合物が浸されてから１０分〜２０分経過後、シリコン化合物を溶解しはじめ、それから所定の時間をかけてシリコン化合物を完全溶解する。
【０００５】
【発明が解決しようとする課題】
しかしながら、このようなシリコン化合物の溶解剤には次のような問題があった。すなわち、主成分であるドデシルベンゼンスルホン酸は引火性があって可燃物であるとともに、これに希釈剤として混合される有機溶剤もすべて可燃物であるため、シリコン化合物の溶解剤自体、危険物に該当し、保管上または使用上において様々な法的規制があった。このため、取り扱いがきわめて困難で、非常に使用し難かった。
【０００６】
本発明は、このような事情に鑑みてなされたもので、その目的は、引火性がなく危険物に該当しない取扱性の良好なシリコン化合物の溶解剤組成物を提供することにある。
【０００７】
【課題を解決するための手段】
このような目的を達成するために本発明にかかるシリコン化合物の溶解剤組成物は、（ａ）ドデシルベンゼンスルホン酸と、（ｂ）イソプロピルブロマイドおよびノルマルプロピルブロマイドのうちの少なくともいずれか一方とを含有する構成とした。
【０００８】
イソプロピルブロマイド（別名：臭化イソプロピル、２−ブロモプロパン）およびノルマルプロピルブロマイド（別名：ｎ−臭化プロピル、１−ブロモプロパン）は、引火性がなく不燃である上、オゾン破壊係数や温暖化係数がきわめて小さく、環境に対しやさしいクリーンな溶剤である。これらＩＰＢおよび／またはＮＰＢをシリコン化合物の溶解剤組成物に混合することで、これを不燃化することができるとともに、環境に対し与える影響を可及的に小さくすることができる。
【０００９】
しかしながら、ドデシルベンゼンスルホン酸は、非常に粘性が高く、流動性が悪い。このため、作業をスムーズに進められないなどの様々な問題が発生する虞がある。この問題は、イソプロピルブロマイドおよび／またはノルマルプロピルブロマイドを混合することにより解消できるが、これらイソプロピルブロマイドおよび／またはノルマルプロピルブロマイドはきわめて高価であることから、これらをあまり大量に使用するのは好ましくない。そこで、１種または２種以上の有機溶剤を希釈剤として併せて混合するのが好ましい。ここで、希釈剤としては、引火点２０℃以上のものを混合する。引火点２０℃以上の希釈剤を使用するのは、希釈剤の引火点が低すぎると、イソプロピルブロマイドおよび／またはノルマルプロピルブロマイドで全体を非引火物にするのは困難であるからである。
【００１０】
このような条件を満たすシリコン化合物の溶解剤組成物を得るためには、前述した各成分を次のような割合で混合する。
（ａ）ドデシルベンゼンスルホン酸  …………  １０〜６０重量％
（ｂ）イソプロピルブロマイドおよび／またはノルマルプロピルブロマイド
…………  ４０〜９０重量％
（ｃ）１種または２種以上の有機溶剤からなる引火点２０℃以上の希釈剤
…………    ０〜８０重量％
なお、希釈剤については、混合されていてもされていなくてもどちらでもかまわない。
【００１１】
【発明の実施の形態】
以下に本発明にかかるシリコン化合物の溶解剤組成物の実施の形態について説明する。本発明にかかるシリコン化合物の溶解剤組成物は、（ａ）ドデシルベンゼンスルホン酸と、（ｂ）イソプロピルブロマイド（以下ＩＰＢともいう）および／またはノルマルプロピルブロマイド（以下ＮＰＢともいう）と含有する。また、これら（ａ）の成分および（ｂ）の成分に対し、（ｃ）１種または２種以上の有機溶剤からなる引火点２０℃以上の希釈剤を混合してもよい。
【００１２】
ドデシルベンゼンスルホン酸（ＣｎＨ２ｎ＋１−Ｃ６Ｈ４−ＳＯ３Ｈ：ｎ＝10〜14）としては、直鎖型ドデシルベンゼンスルホン酸（以下省略してＩ．ＤＭＳともいう）または分枝型ドデシルベンゼンスルホン酸（以下省略してＮ．ＤＭＳともいう）のどちらを使用してもかまわない。もちろん両方とも使用してもかまわないが、どちらかというと、分枝型ドデシルベンゼンスルホン酸に比べ、水分解性に優れ、水洗したときに被洗浄物から落ちやすく使い勝手のよい直鎖型ドデシルベンゼンスルホン酸を使用するのが好ましい。
【００１３】
ＩＰＢおよびＮＰＢについては、どちらか一方が混合されていればよく、もちろん両方混合されていてもよい。どちらかいうと、毒性の少ないＮＰＢを使用するのが好ましい。なお、これらＩＰＢおよび／またはＮＰＢを混合する場合には、安定剤として、ニトロアルカン類、エーテル類、エポキシド類及びアミン類からなる群から選ばれる少なくとも１種の物質も併せて添加するのが好ましい。ＩＰＢおよびＮＰＢは、アルミニウム等の金属と反応しやすいため、これを防止するために安定剤を混合する必要がある。また、これらＩＰＢおよびＮＰＢは、不快な臭いを発する。そこで、ＩＰＢまたはＮＰＢの臭いを和らげるために、リモネン等の香料を添加するのが好ましい。
【００１４】
また、希釈剤として混合する有機溶剤としては、炭化水素系溶剤や臭素系溶剤等を使用するのが好ましい。なお、希釈剤は、引火点２０℃以上になるように炭化水素系溶剤や臭素系溶剤等の中から適宜選択する。また、その中でも特に沸点の高い有機溶剤が好ましい。沸点の低い有機溶剤は、時間が経過するにつれて次々に揮発してしまい、流動性の悪化を招く虞があるからである。沸点の高い有機溶剤を使用することで、そのまま常温で放置しても揮発し難く、流動性が損なわれることはないからである。特に有機溶剤の中でも危険物第２類石油類、第３石油類，第４石油類に属するものが好ましい。具体的には、炭素数が１０以上の飽和脂肪族炭化水素が好ましい。炭素数９以下の飽和脂肪族炭化水素では、引火点が４０℃以下となり、十分な難燃性を発現させるために、イソプロピルブロマイドおよび／またはノルマルプロピルブロマイドを大量に混合する必要が生じる。
【００１５】
本発明にかかるシリコン化合物の溶解剤組成物の溶解対象となるシリコン化合物を具体的に次に挙げる。シリコンオイル、シリコングリス、シリコンレジン、シリコンワニス、シリコン系接着剤、シリコンゴム、シリコンシランなどを溶解することができる。シリコン系接着剤については、硬化状態、未硬化状態どちらも溶解することができる。本発明にかかる溶解剤は、シリコン化合物を常温で浸漬させると、浸漬開始直後から溶解し始めるのではなく、浸漬が開始してからおよそ１５〜３０分経過した後に、シリコン化合物を溶解し始める。そして、最終的にシリコン化合物は完全に溶解される。金型等に付着しているシリコン樹脂や部材どうしを接合しているシリコン接着剤等は確実に溶解される。この他、本発明にかかるシリコン化合物の溶解剤組成物にあっては、布材に付着したシリコン樹脂等に対しても十分な溶解能力を発揮する。
【００１６】
本発明にかかるシリコン化合物の溶解剤組成物については、何回でもシリコン化合物を溶解し得る能力を有している。また、本シリコン化合物の溶解剤組成物の収容容器については、ポリエチレン製またはポリプロピレン製の容器を使用するとよい。これは、金属製の収容容器を用いると、水を含むと酸性になり腐食させる虞があるからである。また、本シリコン化合物の溶解剤組成物にあっては、スプレー缶等の適当な噴霧容器に封入して、適宜噴霧して使用するとより簡便に利用することができる。この他、刷毛等を使って塗布して使用するようにしてもかまわない。
【００１７】
《ＮＰＢ・ＩＰＢ混合試験》
直鎖型ドデシルベンゼンスルホン酸（Ｉ．ＤＭＳ）または分枝型ドデシルベンゼンスルホン酸（Ｎ．ＤＭＳ）に対して、ＮＰＢまたはＩＰＢを混合したときの引火性、粘性およびシリコン溶解力を調べる試験を行った。なお、引火性についてはタグ密閉方式により調べた。また、粘性およびシリコン溶解力については、悪いものについては×、良好なものについては○、非常に良好なものには◎を付した。次の表１はその結果をまとめたものである。
【００１８】
【表１】
0004383631.tif 000002
【００１９】
これらから分かるように、直鎖型ドデシルベンゼンスルホン酸（Ｎ．ＤＢＳ）に対して、ＮＰＢ（ノルマルプロピルブロマイド）またはＩＰＢ（イソプロピルブロマイド）を混合する割合を徐々に増やしてゆくと、直鎖型ドデシルベンゼンスルホン酸（Ｎ．ＤＢＳ）が９０重量％、ＮＰＢまたはＩＰＢが１０重量％のときに、当該シリコン溶解剤自体の引火性が無くなり、非引火物となる。さらに、ＮＰＢまたはＩＰＢを混合する割合が増え、Ｎ．ＤＢＳ６０重量％に対して、ＮＰＢまたはＩＰＢが４０重量％以上になると、当該シリコン溶解剤全体の粘性が良好となり、十分な作業性が確保できる。ただし、ＮＰＢまたはＩＰＢの混合量が増えすぎると、シリコン溶解力が低下し、好ましくない。Ｎ．ＤＢＳ５重量％に対して、ＮＰＢまたはＩＰＢの混合量が９５重量％以上になると、シリコン化合物を十分に溶解処理することはできない。なお、Ｎ．ＤＢＳが３０重量％〜６０重量％、並びにＮＰＢまたはＩＰＢが４０重量％〜７０重量％の範囲内で、当該シリコン溶解剤自体の溶解力が、きわめてアップしていることが確認できた。これは、ＮＰＢまたはＩＰＢの混合によって非常に流動性が良くなって、シリコン溶解力が増したものと考えられる。
【００２０】
次に、分岐型ドデシルベンゼンスルホン酸（Ｉ．ＤＢＳ）に対して、ＮＰＢまたはＩＰＢを混合した場合についても前述同様に調べた。その結果を表２にまとめる。
【００２１】
【表２】
0004383631.tif 000003
【００２２】
このことから、分岐型ドデシルベンゼンスルホン酸（Ｉ．ＤＢＳ）に対して、ＮＰＢまたはＩＰＢを混合した場合でも、同様な結果が得られることがわかった。
【００２３】
以上の試験結果から、ドデシルベンゼンスルホン酸（Ｎ．ＤＢＳ，Ｉ．ＤＢＳ）と、ＮＰＢまたはＩＰＢとの混合量については次の範囲が好ましいことが判明した。
（ａ）ドデシルベンゼンスルホン酸：１０重量％〜６０重量％
（ｂ）ＮＰＢまたはＩＰＢ        ：４０重量％〜９０重量％
《希釈試験》
次に、ＮＰＢまたはＩＰＢは非常に高価な溶剤である。できる限り、これらＮＰＢまたはＩＰＢの利用を最小限に抑えるのが好ましい。そこで、これらＮＰＢまたはＩＰＢの代わり希釈剤として有機溶剤を混合していったときの各特性（引火性、粘性、シリコン溶解力）を調べる試験を行った。希釈剤である有機溶剤の最大許容混合量を調べるために、ドデシルベンゼンスルホン酸に対するＮＰＢまたはＩＰＢの混合量がもっとも多い、ドデシルベンゼンスルホン酸が１０重量％、ＮＰＢまたはＩＰＢが９０重量％配合される場合を基準に、ＮＰＢやＩＰＢの代わりに希釈剤の混合量を徐々に増やしたときの特性について調べた。なお、希釈剤としては、Ｎ・デカン（引火点５３℃）を使用した。引火性についてはタグ密閉方式により調べ、粘性およびシリコン溶解力については、悪いものについては×、良好なものについては○、非常に良好なものには◎を付した。次の表３および表４はその結果をまとめたものである。
【００２４】
【表３】
0004383631.tif 000004
【００２５】
【表４】
0004383631.tif 000005
【００２６】
これらの結果から、希釈剤を混合し過ぎると、ＮＰＢまたはＩＰＢが混合されていても、引火性が生じることがわかる。このことから、希釈剤の混合量としては次の範囲が好ましいことが判明した。
（ｃ）１種または２種以上の有機溶剤からなる希釈剤：０重量％〜８０重量％
【発明の効果】
本発明にかかるシリコン化合物の溶解剤組成物にあっては、ドデシルベンゼンスルホン酸に、イソプロピルブロマイドおよび／またはノルマルプロピルブロマイドを添加することで、引火性がなく危険物に該当しない安全で取扱性の良好な組成物にすることができる。これによって、保管上または使用上において、様々な法的規制の適用から免れることができ、非常に簡単かつ便利に使用することができる。